СМЕСЬ ДЛЯ ПРОИЗВОДСТВА МЕЛКОЗЕРНИСТОГО БЕТОНА
MIXTURE FOR MAKING FINE-GRAINED CONCRETE

Изобретение относится к строительной индустрии, а именно к технологиям приготовления состава мелкозернистых бетонных смесей.
Известна сырьевая смесь для приготовления бетона, включающая портландцемент, крупный и мелкий, заполнитель в виде отходов керамзитобетона при следующих соотношениях компонентов, мас.%:
портландцемент
- 11,6-16,3
крупный заполнитель
- 31,0-33,1
мелкий заполнитель
- 48,7-55,6
вода
- остальное
RU 2103240, МПК С04В 28/04, 1998.
Известна бетонная смесь, включающая портландцемент, золу-унос ТЭЦ, заполнитель в виде металлургического шлака, воду и горелые породы терриконов при следующем соотношении, мас.%:
портландцемент
- 6-12
зола-унос
- 4-6
отвальный металлургический шлак
- 35-40
горелые породы терриконов
- 35-40
вода
- остальное
RU 2288199 МПК С04В 28/04, 2006.
Недостаткам известной бетонной смеси является низкая прочность цементного камня.
Задача, на решение которой направлено предлагаемое решение, - повышение прочности цементного камня.
2
3
Вышеупомянутый недостаток исключается тем, что смесь для производства мелкозернистого бетона, включающая портландцемент, заполнитель и воду, в качестве заполнителя она содержит отсев дробления кварцитопесчаника фракции не более 0,63 мм и указанный отсев механоактивированный, с удельной поверхностью не менее 700 м/кг, при следующем соотношении компонентов, кг/м смеси:
портландцемент
300-350
отсев дробления кварцитопесчаника
1100-1300
указанный отсев кварцитопесчаника механоактивированный
90-140
вода
остальное
Отсев дробления кварцитопесчаника образуется при дроблении щебня, и представляет собой частицы пылевидной фракции (не более 0,63 мм) с высоким содержанием кремнезема - около 90%.
В силу метаморфических процессов имеет ряд структурных дефектов и обеспечивающих высокую реакционную способность в гидротермальных условиях.
Использование отсева дробления кварцитопесчаника в производстве мелкозернистого бетона позволяет получать высококачественные изделия.
Механоактивация некоторой части отсева дробления кварцитопесчаника (оптимальное содержание 8-10% от общего объема отсева дробления кварцитопесчаника) интенсифицирует процессы гидратации бетонной смеси, улучшает качественные показатели конечной продукции, например: тротуарных плиток, бетонных изделий.
Наличие в кварцитопесчанике метаморфогенного кварца способствует сокращению периода гидротермального процесса в сравнении, например, с бетонными смесями, наполнителем которых является кварцевый песок.
Так как разрушение структуры кварцитопесчаника происходит с меньшими затратами энергии.
Пример.
3
В качестве вяжущего использовали портландцемент ПЦ 400 ДО (ГОСТ 10178-76) Белгородского цементного завода в количестве 330 кг/м.
3
2
3
3
Определенную часть отсева дробления кварцитопесчаника в количестве 100 кг/м механоактивировали до получения фракции с удельной поверхностью не менее 700 м/кг, затем дозированное количество отсева дробления кварцитопесчаника 1200 кг/м добавляли в смесь и тщательно перемешивали, затем в смеситель добавляли воду в количестве 350 кг/м, перемешивали и готовую бетонную смесь направляли потребителю. Изделия обладали высокими показателями морозостойкости и прочности.